(57)【要約】【課題】  感度及び保存安定性に優れ、さらに、線膨張率が小さいポリイミド樹脂膜の形成に有用な感光性樹脂組成物を提供する。【解決手段】  （Ａ）主鎖中に、一般式（１）【化１】2013076845.tif 000030（式中、Ｒ１は４価の有機基であり、Ｒ２は２価の有機基である。）で表される繰り返し単位を有し、分子両末端に、光重合可能な炭素−炭素二重結合を有する置換基を有する、アミノベンゼン類またはトリメリット酸誘導体により末端変性された構造の化学線官能基を有する感光性ポリイミド前駆体、（Ｂ）光重合性官能基を有する感光助剤、及び、（Ｃ）Ｎ−アリール−α−アミノ酸類とチオキサントン類とを含有する光重合開始剤、を含有する感光性樹脂組成物であって、前記光重合開始剤の総含有量が、前記感光性ポリイミド前駆体１００重量部に対して、７〜１５重量部である感光性樹脂組成物。【選択図】  なし【特許請求の範囲】
【請求項１】
（Ａ）主鎖中に、一般式（１）
【化１】
2013076845.tif 000029
（式中、Ｒ１は４価の有機基であり、Ｒ２は２価の有機基である。）で表される繰り返し単位を有し、
分子両末端に、光重合可能な炭素−炭素二重結合を有する置換基を有する、アミノベンゼン類またはトリメリット酸誘導体により末端変性された構造の化学線官能基を有する感光性ポリイミド前駆体、
（Ｂ）光重合性官能基を有する感光助剤、及び、
（Ｃ）Ｎ−アリール−α−アミノ酸類とチオキサントン類とを含有する光重合開始剤、を含有する感光性樹脂組成物であって、
前記光重合開始剤の総含有量が、前記感光性ポリイミド前駆体１００重量部に対して、７〜１５重量部である感光性樹脂組成物。
【請求項２】
前記（Ｃ）光重合開始剤中における、Ｎ−アリール−α−アミノ酸類と前記チオキサントン類の重量比（Ｎ−アリール−α−アミノ酸類：チオキサントン類）が、１：１〜３：１である、請求項１に記載の感光性樹脂組成物。
【請求項３】
前記Ｎ−アリール−α−アミノ酸類が、Ｎ−フェニルグリシンである、請求項１又は２に記載の感光性樹脂組成物。
【請求項４】
さらに、溶剤を含有する、請求項１〜３のいずれかに記載の感光性樹脂組成物。
【請求項５】
線膨張率が１０ｐｐｍ／℃以下のポリイミド樹脂膜を形成することができる、請求項１〜４のいずれかに記載の感光性樹脂組成物。
【発明の詳細な説明】
【技術分野】
【０００１】
本発明は、感度及び保存安定性に優れ、さらに、線膨張率が小さいポリイミド樹脂膜の形成に有用な感光性樹脂組成物に関する。
【背景技術】
【０００２】
従来、半導体素子を製造する際において、表面保護膜や層間絶縁膜を形成する方法として、ポリイミド前駆体を含有する樹脂組成物を用いてポリイミド樹脂膜を形成する方法が知られている。また、感光性ポリイミド前駆体を含有する樹脂組成物を用いることで、微細な部分に選択的にポリイミド樹脂膜を形成する方法も知られている。
【０００３】
しかしながら、ポリイミド樹脂膜の線膨張率は、一般に、２０ｐｐｍ／℃を超えるが、金属やシリコンウエハの線膨張率は、それぞれ、２０ｐｐｍ／℃以下、約３〜４ｐｐｍ／℃であるため、製造工程時の加熱や使用時の発熱により、クラックの発生、配線の断絶、基板の反りなどの問題が生じることがあった。
【０００４】
これらの問題を解決する方法として、特許文献１には、剛直構造の芳香族テトラカルボン酸と剛直構造の芳香族ジアミンとの重縮合生成物である感光性ポリイミド前駆体と、この前駆体を用いて得られる、線膨張率が４．５程度のポリイミド樹脂膜が提案されている。
【先行技術文献】
【特許文献】
【０００５】
【特許文献１】特開２００４−２８５１２９号公報
【発明の概要】
【発明が解決しようとする課題】
【０００６】
上記のように、これまでにも、剛直構造のモノマーを用いることで、線膨張率が小さいポリイミド樹脂膜が得られているが、剛直構造のモノマーに限定されず、より簡便に、線膨張率が小さいポリイミド樹脂膜を形成する技術の開発が要望されていた。また、感光性樹脂組成物の感度及び保存安定性をさらに向上させることも望まれていた。
本発明は、上記した従来技術に鑑みてなされたものであり、感度及び保存安定性に優れ、さらに、線膨張率が小さいポリイミド樹脂膜の形成に有用な感光性樹脂組成物を提供することを目的とする。
【課題を解決するための手段】
【０００７】
本発明者らは上記課題を解決すべく、感光性ポリイミド前駆体、感光助剤、及び光重合開始剤を含有する感光性樹脂組成物について鋭意検討した。その結果、光重合開始剤として、Ｎ−アリール−α−アミノ酸類とチオキサントン類とを併用することで、前記課題を解決できることを見出し、本発明を完成するに到った。
【０００８】
かくして本発明によれば、下記（１）〜（５）の感光性樹脂組成物が提供される。
（１）（Ａ）主鎖中に、テトラカルボン酸またはその酸無水物とジアミンとの重縮合生成物から形成された、式（１）
【０００９】
【化１】
2013076845.tif 000002
【００１０】
（式中、Ｒ１は、４価の有機基であり、Ｒ２は、２価の有機基である。）
で表させる繰り返し単位を有し、分子両末端に、光重合可能な炭素−炭素二重結合を有する置換基を有する、アミノベンゼン類またはトリメリット酸誘導体により末端変性された構造の化学線官能基を有する感光性ポリイミド前駆体、（Ｂ）光重合性官能基を有する感光助剤、及び、（Ｃ）Ｎ−アリール−α−アミノ酸類とチオキサントン類とを含有する光重合開始剤、を含有する感光性樹脂組成物であって、前記光重合開始剤の総含有量が、前記感光性ポリイミド前駆体１００重量部に対して、７〜１５重量部である感光性樹脂組成物。
（２）前記Ｎ−アリール−α−アミノ酸類と前記チオキサントン類の重量比（Ｎ−アリール−α−アミノ酸類：チオキサントン類）が、１：１〜３：１である、（１）に記載の感光性樹脂組成物。
（３）前記Ｎ−アリール−α−アミノ酸類が、Ｎ−フェニルグリシンである、（１）又は（２）に記載の感光性樹脂組成物。
（４）さらに、溶剤を含有する、（１）〜（３）のいずれかに記載の感光性樹脂組成物。
（５）線膨張率が１０ｐｐｍ／℃以下のポリイミド樹脂膜を形成することができる、（１）〜（４）のいずれかに記載の感光性樹脂組成物。
【発明の効果】
【００１１】
本発明によれば、感度及び保存安定性に優れ、さらに、線膨張率が小さいポリイミド樹脂膜の形成に有用な感光性樹脂組成物が提供される。
また、本発明の感光性樹脂組成物を用いることで、線膨張率が小さいポリイミド樹脂膜を容易に形成することができ、クラックの発生、配線の断絶、基板の反りなどの問題を解消することができる。
【発明を実施するための形態】
【００１２】
本発明は、下記（Ａ）〜（Ｃ）成分を含有する感光性樹脂組成物であって、前記光重合開始剤の総含有量が、前記感光性ポリイミド前駆体１００重量部に対して、７〜１５重量部である感光性樹脂組成物である。
【００１３】
（Ａ）：主鎖中に、テトラカルボン酸またはその酸無水物とジアミンとの重縮合生成物から形成された、式（１）
【００１４】
【化２】
2013076845.tif 000003
【００１５】
（式中、Ｒ１は４価の有機基であり、Ｒ２は２価の有機基である。）
で表させる繰り返し単位を有し、その両末端に、光重合可能な炭素−炭素二重結合を有する置換基を分子内に有するアミノベンゼン類またはトリメリット酸誘導体により末端変性された構造の化学線官能基を有する感光性ポリイミド前駆体
（Ｂ）：光重合性官能基を有する感光助剤
（Ｃ）：Ｎ−アリール−α−アミノ酸類とチオキサントン類とを含有する光重合開始剤
【００１６】
（Ａ）感光性ポリイミド前駆体
本発明に用いる感光性ポリイミド前駆体は、前記式（１）で表させる繰り返し単位を有し、その両末端に、光重合可能な炭素−炭素二重結合を有する置換基を分子内に有するアミノベンゼン類またはトリメリット酸誘導体により末端変性された構造の化学線官能基を有するポリアミック酸である。
【００１７】
前記式（Ｉ）で表される繰り返し単位の形成に用いるテトラカルボン酸またはその酸無水物としては、ピロメリット酸二無水物、３，３’，４，４’−ベンゾフェノンテトラカルボン酸二無水物、ベンゼン−１，２，３，４−テトラカルボン酸二無水物、２，２’，３，３’−ベンゾフェノンテトラカルボン酸二無水物、２，３，３’，４’−ベンゾフェノンテトラカルボン酸二無水物、ナフタレン−２，３，６，７−テトラカルボン酸二無水物、ナフタレン−１，２，５，６−テトラカルボン酸二無水物、ナフタレン−１，２，４，５−テトラカルボン酸二無水物、ナフタレン−１，２，５，８−テトラカルボン酸二無水物、ナフタレン−１，２，６，７−テトラカルボン酸二無水物、４，８−ジメチル−１，２，３，５，６，７−ヘキサヒドロナフタレン−１，２，５，６−テトラカルボン酸二無水物、４，８−ジメチル−１，２，３，５，６，７−ヘキサヒドロナフタレン−２，３，６，７−テトラカルボン酸二無水物、２，６−ジクロロナフタレン−１，４，５，８−テトラカルボン酸二無水物、２，７−ジクロロナフタレン−１，４，５，８−テトラカルボン酸二無水物、２，３，６，７−テトラクロロナフタレン−１，４，５，８−テトラカルボン酸二無水物、１，４，５，８−テトラクロロナフタレン−２，３，６，７−テトラカルボン酸二無水物、３，３’，４，４’−ジフェニルテトラカルボン酸二無水物、２，２’，３，３’−ジフェニルテトラカルボン酸二無水物、２，３，３’，４’−ジフェニルテトラカルボン酸二無水物、２，３”，４，４”−ｐ−テルフェニルテトラカルボン酸二無水物、２，２”，３，３”−ｐ−テルフェニルテトラカルボン酸二無水物、２，３，３”，４”−ｐ−テルフェニルテトラカルボン酸二無水物、２，２−ビス（２，３−ジカルボキシフェニル）−プロパン二無水物、２，２−ビス（３，４−ジカルボキシフェニル）−プロパン二無水物、ビス（２，３−ジカルボキシフェニル）エーテル二無水物、ビス（３，４−ジカルボキシフェニル）エーテル二無水物、ビス（２，３−ジカルボキシフェニル）メタン二無水物、ビス（３，４−ジカルボキシフェニル）メタン二無水物、ビス（２，３−ジカルボキシフェニル）スルホン二無水物、ビス（３，４−ジカルボキシフェニル）スルホン二無水物、１，１−ビス（２，３−ジカルボキシフェニル）エタン二無水物、１，１−ビス（３，４−ジカルボキシフェニル）エタン二無水物、ペリレン−２，３，８，９−テトラカルボン酸二無水物、ペリレン−３，４，９，１０−テトラカルボン酸二無水物、ペリレン−４，５，１０，１１−テトラカルボン酸二無水物、ペリレン−５，６，１１，１２−テトラカルボン酸二無水物、フェナンスレン−１，２，７，８−テトラカルボン酸二無水物、フェナンスレン−１，２，６，７−テトラカルボン酸二無水物、フェナンスレン−１，２，９，１０−テトラカルボン酸二無水物などの芳香族テトラカルボン酸二無水物及びその水添加物；シクロペンタン−１，２，３，４−テトラカルボン酸二無水物、シクロブタンテトラカルボン酸無水物、ビシクロ［２，２，２］オクタ−７−エン−２−エキソ，３−エキソ，５−エキソ，６−エキソテトラカルボン酸２，３：５，６−二無水物、ビシクロ［２，２，１］ヘプタン−２−エキソ，３−エキソ，５−エキソ，６−エキソテトラカルボン酸２，３：５，６−二無水物などの脂環式酸無水物；ピラジン−２，３，５，６−テトラカルボン酸二無水物、ピロリジン−２，３，４，５−テトラカルボン酸二無水物、チオフェン−２，３，４，５−テトラカルボン酸二無水物などの複素環誘導体などが挙げられる。
これらは、１種単独で、あるいは２種以上を組み合わせて用いることができる。これらの中でも、剛直構造の芳香族テトラカルボン酸またはその酸無水物と柔軟構造のテトラカルボン酸またはその酸無水物とを適宜組み合わせて用いることで、ポリイミド樹脂膜の特性等を調節することができ、好ましい。
【００１８】
剛直構造の芳香族テトラカルボン酸またはその酸無水物は、単環または縮合環からなる芳香族環を持つ化合物（例えば、ピロメリット酸二無水物）、２つ以上の芳香族環が単結合で結合した構造の化合物（例えば、ビフェニルテトラカルボン酸二無水物）などのように、剛直鎖を形成することができる化合物である。
剛直構造の芳香族テトラカルボン酸またはその酸無水物の好ましい具体例としては、ピロメリット酸、下記式（２）で表されるピロメリット酸二無水物（ＰＭＤＡ）、
【００１９】
【化３】
2013076845.tif 000004
【００２０】
ビフェニルテトラカルボン酸、及び下記式（３）で表されるビフェニルテトラカルボン酸二無水物（ｓ−ＢＰＤＡ）が挙げられる。
【００２１】
【化４】
2013076845.tif 000005
【００２２】
柔軟構造のテトラカルボン酸またはその酸無水物は、屈曲性を有し、剛直鎖を形成しないテトラカルボン酸またはその酸無水物である。例えば、２つ以上の芳香族環が、＞Ｃ＝Ｏ結合や−Ｏ−結合により結合した構造を有する、芳香族テトラカルボン酸またはその酸無水物が挙げられる。
柔軟構造の芳香族テトラカルボン酸またはその無水物の好ましい具体例としては、下記式（４）で表される３，３’，４，４’−ベンゾフェノンテトラカルボン酸二無水物（ＢＴＤＡ）が挙げられる。
【００２３】
【化５】
2013076845.tif 000006
【００２４】
感光性ポリイミド前駆体の合成に用いるジアミンとしては、２，２’−ジ（ｐ−アミノフェニル）−５，５’−ビスベンゾキサゾール、２，２’−ジ（ｐ−アミノフェニル）−６，６’−ビスベンゾキサゾール、ｍ−フェニレンジアミン、ｐ−フェニレンジアミン、１−イソプロピル−２，４−フェニレンジアミン、３，３’−ジアミノジフェニルメタン、４，４’−ジアミノジフェニルメタン、３，３’−ジアミノジフェニルエタン、４，４’−ジアミノジフェニルエタン、３，３’−ジアミノジフェニルプロパン、４，４’−ジアミノジフェニルプロパン、３，３’−ジアミノジフェニルスルフィド、４，４’−ジアミノジフェニルスルフィド、３，３’−ジアミノジフェニルスルホン、４，４’−ジアミノジフェニルスルホン、３，３’−ジアミノジフェニルエーテル、４，４’−ジアミノジフェニルエーテル、ベンジジン、３，３”−ジアミノ−ｐ−テルフェニル、４，４”−ジアミノ−ｐ−テルフェニル、ビス（ｐ−アミノシクロヘキシル）メテン、ビス（ｐ−β−アミノ−ｔ−ブチルフェニル）エーテル、ビス（ｐ−β−メチル−δ−アミノペンチル）ベンゼン、ｐ−ビス（２−メチル−４−アミノペンチル）ベンゼン、ｐ−ビス（１，１−ジメチル−５−アミノペンチル）ベンゼン、１，５−ジアミノナフタレン、２，６−ジアミノナフタレン、２，４−ジアミノトルエン、２，４−ビス（β−アミノ−ｔ−ブチル）トルエン、ｍ−キシレン−２，５−ジアミン、ｐ−キシレン−２，５−ジアミン、ｍ−キシリレンジアミン、ｐ−キシリレンジアミンなどの芳香族ジアミン類；２，５−ジアミノピリジン、２，６−ジアミノピリジン、２，５−ジアミノ−１，３，４−オキサジアゾールなどの複素環ジアミン類；１，４−ジアミノシクロヘキサンなどの脂環式ジアミン類；ピペラジン、メチレンジアミン、エチレンジアミン、プロピレンジアミン、２，２−ジメチルプロピレンジアミン、テトラメチレンジアミン、ペンタメチレンジアミン、ヘキサメチレンジアミン、２，５−ジメチルヘキサメチレンジアミン、３−メトキシヘキサメチレンジアミン、ヘプタメチレンジアミン、２，５−ジメチルヘプタメチレンジアミン、３−メチルヘプタメチレンジアミン、４，４−ジメチルヘプタメチレンジアミン、オクタメチレンジアミン、ノナメチレンジアミン、５−メチルノナメチレンジアミン、２，５−ジメチルノナメチレンジアミン、デカメチレンジアミン、１，１０−ジアミノ−１，１０−ジメチルデカン、２，１１−ジアミノドデカン、１，１２−ジアミノオクタデカン、２，１２−ジアミノオクタデカン、２，１７−ジアミノアイコサンなどの脂肪族ジアミン類のほか、ジアミノシロキサン、２，６−ジアミノ−４−カルボキシリックベンゼン、３，３’−ジアミノ−４，４’−ジカルボキシリックベンジジンなどが挙げられる。
これらは、１種単独で、あるいは２種以上を組み合わせて用いることができる。これらの中でも、剛直構造のジアミンと柔軟構造のジアミンとを適宜組み合わせて用いることで、ポリイミド樹脂膜の特性等を調節することができ、好ましい。
【００２５】
剛直構造のジアミンとは、単環または縮合環からなる芳香族環を持つジアミン（例えば、ｐ−フェニレンジアミン）や、２つ以上の芳香族環が単結合で結合した構造を有するジアミンなどのように、剛直鎖を形成することができる化合物である。
剛直構造のジアミンの好ましい具体例としては、下記式（５）で表される２，２’−ジ（ｐ−アミノフェニル）−５，５’−ビスベンゾオキサゾール、下記式（６）で表される２，２’−ジ（ｐ−アミノフェニル）−６，６’−ビスベンゾオキサゾール（ＮＰＮ）、下記式（７）で表される２，２’−ジ（ｐ−アミノフェニル）−５，５’−ビスベンズイミダゾール、下記式（８）で表されるｐ−フェニレンジアミン（ＰＰＤＡ）、及び下記式（９）で表される４，４’−ジアミノビフェニル等が挙げられる。
【００２６】
【化６】
2013076845.tif 000007
【００２７】
柔軟構造のジアミンは、屈曲性を有し、剛直鎖を形成しないジアミンである。柔軟構造のジアミンの好ましい具体例としては、下記式（１０）
【００２８】
【化７】
2013076845.tif 000008
【００２９】
式（１０）中、Ｒ３は、二価の炭化水素基であり、Ｒ４は、一価の炭化水素基であり、複数存在するＲ３及びＲ４は、同一であっても、異なっていてもよい。
前記Ｒ３の二価の炭化水素基としては、メチレン基、エチレン基、トリメチレン基、プロピレン基、テトラメチレン基等の炭素数１〜１０のアルキレン基；ｐ−フェニレン基、ｍ−フェニレン基、ｏ−フェニレン基、ナフタレン基、ビフェニレン基等のアリーレン基；及びこれらの組合せ等が挙げられる。
【００３０】
前記Ｒ４の一価の炭化水素基としては、メチル基、エチル基、プロピル基、ブチル基等の炭素数１〜６のアルキル基；シクロプロピル基、シクロペンチル基、シクロヘキシル基等の炭素数３〜８のシクロアルキル基；フェニル基、１−ナフチル基、２−ナフチル基等のアリル基；などが挙げられる。
ｍは、１以上の整数である。
【００３１】
式（１０）で表されるジアミノシロキサンの具体例としては、１，３−（γ−アミノプロピル）−１，１，３，３−テトラメチルトリシロキサン１，５−ジ（γ−アミノプロピル）−１，１，３，３，５，５−ヘキサメチルトリシロキサンが挙げられる。
【００３２】
その他の柔軟構造の柔軟構造のジアミンとしては、下記式（１１）で表される４，４’−ジアミノベンズアニリド、下記式（１２）で表される４，４’−ジアミノジフェニルエーテルなどが挙げられる。
【００３３】
【化８】
2013076845.tif 000009
【００３４】
＜繰り返し単位＞
上記のテトラカルボン酸またはその酸無水物とジアミンから、上記式（１）で表される繰り返し単位を有する重縮合生成物が得られる。
式（１）で表される繰り返し単位としては、２，２’−ジ（ｐ−アミノフェニル）−６，６’−ビスベンゾキサゾールとピロメリット酸二無水物からなる繰り返し単位、１，３’−ジアミノプロピル−１，１，３，３−テトラメチルジシロキサンとピロメリット酸二無水物からなる繰り返し単位が挙げられる。
【００３５】
＜化学線官能基＞
本発明に用いる感光性ポリイミド前駆体は、その両末端に、光重合可能な炭素−炭素二重結合を有する置換基を分子内に有するアミノベンゼン類またはトリメリット酸誘導体により末端変性された構造の化学線官能基を有する。
前記アミノベンゼン類としては、下記式（１３）で表される化合物が挙げられる。
【００３６】
【化９】
2013076845.tif 000010
【００３７】
式（１３）中、Ｘは、単結合、−Ｏ−、−Ｃ（＝Ｏ）−、−Ｃ（＝Ｏ）−Ｏ−、−Ｏ−Ｃ（＝Ｏ）−、−Ｏ−Ｃ（＝Ｏ）−Ｏ−、−Ｃ（＝Ｏ）−Ｏ−ＣＨ２Ｏ−、−Ｓ−、−ＳＯ−、−ＳＯ２−、または−ＳＯ２Ｏ−であり、Ｒ５、Ｒ６、Ｒ７、Ｒ８及びＲ９は、光重合可能な炭素−炭素二重結合を有する置換基であり、ｍは、０または１であり、ｎは、１〜３の整数である。
【００３８】
光重合可能な炭素−炭素二重結合を有する置換基としては、アクリロイルオキシメチレン基及びメタクリロイルオキシメチレン基等の（メタ）アクリロイルオキシアルキレン基（アルキレン基の炭素数は１〜６が好ましい）；ビニル基、プロペニル基、イソプロペニル基、ブテニル基、ペンチニル基、ヘキシニル基、２−エチルブテニル基などの炭素数２〜６のアルケニル基；が挙げられる。
【００３９】
（メタ）アクリロイルオキシアルキレン基及び炭素数２〜６のアルケニル基に結合可能な置換基の具体例としては、ハロゲン原子、フェニル基、炭素数１〜４のアルケニル基、炭素数１〜４のアルコキシ基などが挙げられる。
式（１３）において、Ｘが−Ｃ（＝Ｏ）−Ｏ−である場合、アミノベンゼン類は、下記式（１４）で表されるアミノベンゼンカルボン酸エステルとなる。
【００４０】
【化１０】
2013076845.tif 000011
【００４１】
式（１４）中、Ｒ５〜Ｒ９、ｍ及びｎは、前記と同じ意味を表す。アミノ基に対するカルボン酸エステル残基の結合部位は、ｏ−、ｍ−、ｐ−の何れでも構わない。
式（１４）で表されるアミノベンゼンカルボン酸エステルは、例えば、特開平８−８２９３１号公報に記載された方法に従って製造することができる。
【００４２】
式（１４）で表されるアミノベンゼンカルボン酸エステルの具体例としては、ｏ−アミノ安息香酸［トリス（メタクリロイル）ペンタエリスリトール］エステル、ｏ−アミノ安息香酸［トリス（アクリロイル）ペンタエリスリトール］エステル、ｍ−アミノ安息香酸［トリス（メタクリロイル）ペンタエリスリトール］エステル、ｍ−アミノ安息香酸［トリス（アクリロイル）ペンタエリスリトール］エステル、ｐ−アミノ安息香酸［トリス（メタクリロイル）ペンタエリスリトール］エステル、ｐ−アミノ安息香酸［トリス（アクリロイル）ペンタエリスリトール］エステル、５−アミノ−イソフタル酸［トリス（メタクリロイル）ペンタエリスリトール］ジエステル、５−アミノ−イソフタル酸［トリス（アクリロイル）ペンタエリスリトール］ジエステル、ｏ−アミノ安息香酸［ペンタキス（メタクリロイル）ジペンタエリスリトール］エステル、ｏ−アミノ安息香酸［ペンタキス（アクリロイル）ジペンタエリスリトール］エステル、ｍ−アミノ安息香酸［ペンタキス（メタクリロイル）ジペンタエリスリトール］エステル、ｍ−アミノ安息香酸［ペンタキス（アクリロイル）ジペンタエリスリトール］エステル、ｐ−アミノ安息香酸［ペンタキス（メタクリロイル）ジペンタエリスリトール］エステル、ｐ−アミノ安息香酸［ペンタキス（アクリロイル）ジペンタエリスリトール］エステルなどを挙げることができる。これらの中でも、ｐ−アミノ安息香酸〔トリス（メタクリロイル）ペンタエリスリトール〕エステルが、合成コスト、操作性、高感度、高解像度などの点で優れており、特に好ましい。
【００４３】
上記のアミノベンゼン類を用いて末端変性された構造の化学線官能基としては、式（１５）
【００４４】
【化１１】
2013076845.tif 000012
【００４５】
（式中、Ｘ、Ｒ５〜Ｒ９、ｍ及びｎは、前記と同じ意味を表す。）
で表される基が挙げられる。
前記化学線官能基が前記式（１５）で表される基Ｚ１である場合、感光性ポリイミド前駆体は、式（１６）
【００４６】
【化１２】
2013076845.tif 000013
【００４７】
（式中、Ｒ１は４価の有機基であり、Ｒ２は２価の有機基であり、ｋは、５〜１００００の整数であり、Ｚ１は、式（１５）で表される化学線官能基である。）で表されるポリアミック酸（Ａ１）となる。
【００４８】
ポリアミック酸（Ａ１）を合成する方法は特に限定されず、ジアミンとアミノベンゼン類との混合物に、テトラカルボン酸またはその無水物を加え、常法により重縮合反応させる方法や、ジアミンとテトラカルボン酸またはその無水物を重縮合反応させた後に、アミノベンゼン類を加えて、両末端に化学線官能基を導入する方法等が挙げられる。
重縮合反応は、ポリアミック酸を合成する常法に従って、各成分を、Ｎ，Ｎ−ジメチルアセトアミドなどの極性有機溶媒中で反応させればよい。
反応は、通常、反応温度が−２０〜＋８０℃の範囲で、反応時間が０．５〜８０時間の範囲で行われる。
モノマーの溶解性が低い場合は、モノマーが溶解する温度まで反応液の温度を昇温させ、反応系内で溶解可能なオリゴマーとなるまで予備的な反応を行う方法を採用することもできる。
【００４９】
前記トリメリット酸誘導体としては、下記式（１７）で表されるトリメリット酸誘導体が挙げられる。
【００５０】
【化１３】
2013076845.tif 000014
【００５１】
式（１７）中、Ｒ１０、Ｒ１１、Ｒ１２、Ｒ１３、及びＲ１４は、光重合可能な炭素−炭素二重結合を有する置換基であり、ｍは、０または１である。
光重合可能な炭素−炭素二重結合を有する置換基としては、先にアミノベンゼン類における置換基として例示したものが挙げられる。
式（１７）で表されるトリメリット酸誘導体は、例えば、特開平８−９５２４７号公報に記載された方法に従って合成することができる。
トリメリット酸誘導体の好ましい具体例としては、下記式（１８）で表される化合物が挙げられる。
【００５２】
【化１４】
2013076845.tif 000015
【００５３】
（式中、Ｒ１５は、水素原子または炭素数１〜５のアルキル基である。）
なかでも、合成時の経費や操作性や得られる感光性樹脂組成物の感度や解像度の点から、Ｒ１５が水素原子の場合のトリメリット酸アンハイドライド［トリス（アクリロイル）ペンタエリスリトール］エステルや、Ｒ１５がメチル基の場合のトリメリット酸アンハイドライド［トリス（メタクリロイル）ペンタエリスリトール］エステルなどが特に好ましい。
【００５４】
上記のトリメリット酸誘導体を用いて末端変性された構造の化学線官能基としては、式（１９）
【００５５】
【化１５】
2013076845.tif 000016
【００５６】
（式中、Ｒ１０〜Ｒ１４、及び、ｍは、前記と同じ意味を表す。）
で表される基Ｚ２であることが好ましい。前記化学線官能基が前記式（１９）で表される基である場合、感光性ポリイミド前駆体は、式（２０）
【００５７】
【化１６】
2013076845.tif 000017
【００５８】
（式中、Ｒ１は、４価の有機基であり、Ｒ２は、２価の有機基であり、ｋは、５〜１００００の整数であり、Ｚ２は、式（１９）で表される化学線官能基である。）
で表されるポリアミック酸（Ａ２）となる。
【００５９】
ポリアミック酸（Ａ２）を合成する方法は特に制限されず、ジアミンに、トリメリット酸誘導体とテトラカルボン酸またはその無水物を加え、常法により重縮合反応させる方法や、ジアミンとテトラカルボン酸またはその無水物を重縮合反応させた後に、トリメリット酸誘導体を加えて、両末端に化学線官能基を導入する方法等が挙げられる。
重縮合反応は、ポリアミック酸を合成する常法に従って、各成分をジメチルアセトアミドなどの極性有機溶媒中で反応させればよい。
反応は、通常、反応温度が−２０〜＋８０℃の範囲で、反応時間が０．５〜８０時間の範囲で行われる。
モノマーの溶解性が低い場合は、モノマーが溶解する温度まで反応液を昇温させ、反応系内で溶解可能なオリゴマーとなるまで予備的な反応を行う方法を採用することもできる。
【００６０】
〔光重合性官能基を有する感光助剤〕
本発明に用いる感光助剤は、一般に光硬化モノマーとして公知のものであれば、特に制限されない。代表的な感光助剤としては、ペンタエリスリトールトリアクリレートなどの（メタ）アクリル酸系化合物が挙げられる。
アクリル酸系化合物としては、例えば、アクリル酸、メチルアクリレート、エチルアクリレート、ｎ−プロピルアクリレート、イソプロピルアクリレート、ｎ−ブチルアクリレート、イソブチルアクリレート、シクロヘキシルアクリレート、ベンジルアクリレート、カルビトールアクリレート、メトキシエチルアクリレート、エトキシエチルアクリレート、ブトキシエチルアクリレート、ヒドロキシエチルアクリレート、ヒドロキシプロピルアクリレート、ブチレングリコールモノアクリレート、Ｎ，Ｎ−ジメチルアミノエチルアクリレート、Ｎ，Ｎ−ジエチルアミノエチルアクリレート、グリシジルアクリレート、テトラヒドロフルフリルアクリレート、ペンタエリスリトールモノアクリレート、トリメチロールプロパンモノアクリレート、アリルアクリレート、１，３−プロピレングリコールジアクリレート、１，４−ブチレングリコールジアクリレート、１，６−ヘキサングリコールジアクリレート、ネオペンチルグリコールジアクリレート、ジプロピレングリコールジアクリレート、２，２−ビス−（４−アクリロキシジエトキシフェニル）プロパン、２，２−ビス−（４−アクリロキシプロピルキシフェニル）プロパン、トリメチロールプロパンジアクリレート、ペンタエリスリトールジアクリレート、トリメチロールプロパントリアクリレート、ペンタエリスリトールトリアクリレート、トリアクリルホルマール、テトラメチロールメタンテトラアクリレート、トリス（２−ヒドロキシエチル）イソシアヌル酸のアクリル酸エステル、式（２１）
【００６１】
【化１７】
2013076845.tif 000018
【００６２】
（式中、ａは、１〜３０の整数を表す。）
で表される化合物、式（２２）
【００６３】
【化１８】
2013076845.tif 000019
【００６４】
（式中、ｂ及びｃは、ｂ＋ｃ＝２〜３０となる整数を表す。）で表される化合物、式（２３）
【００６５】
【化１９】
2013076845.tif 000020
【００６６】
で表される化合物、式（２４）
【００６７】
【化２０】
2013076845.tif 000021
【００６８】
で表される化合物等を挙げることができる。
メタクリル酸系化合物としては、例えば、メタクリル酸、メチルメタクリレート、エチルメタクリレート、プロピルメタクリレート、イソプロピルメタクリレート、ブチルメタクリレート、イソブチルメタクリレート、シクロヘキシルメタクリレート、ベンジルメタクリレート、オクチルメタクリレート、エチルヘキシルメタクリレート、メトキシエチルメタクリレート、エトキシエチルメタクリレート、ブトキシエチルメタクリレート、ヒドロキシエチルメタクリレート、ヒドロキシプロピルメタクリレート、ヒドロキシブチルメタクリレート、ヒドロキシペンチルメタクリレート、Ｎ，Ｎ−ジメチルアミノメタクリレート、Ｎ，Ｎ−ジエチルアミノメタクリレート、グリシジルメタクリレート、テトラヒドロフルフリルメタクリレート、メタクリロキシプロピルトリメトキシシラン、アリルメタクリレート、トリメチロールプロパンモノメタクリレート、ペンタエリスリトールモノメタクリレート、１，３−ブチレングリコールジメタクリレート、１，６−ヘキサングリコールジメタクリレート、ネオペンチルグリコールジメタクリレート、２，２−ビス−（４−メタクリロキシジエトキシフェニル）プロパン、トリメチロールプロパンジメタクリレート、ペンタエリスリトールジメタクリレート、トリメチロールプロパントリアクリレート、ペンタエリスリトールトリメタクリレート、テトラメチロールメタンテトラメタクリレート、トリス（２−ヒドロキシエチル）イソシアヌル酸のメタクリル酸エステル、式（２５）
【００６９】
【化２１】
2013076845.tif 000022
【００７０】
（式中、ｄは、１〜３０の整数を表す。）で表される化合物、式（２６）
【００７１】
【化２２】
2013076845.tif 000023
【００７２】
（式中、ｅ及びｆは、ｅ＋ｆ＝１〜３０となる整数を表す。）で表される化合物、式（２７）
【００７３】
【化２３】
2013076845.tif 000024
【００７４】
で表される化合物、式（２８）
【００７５】
【化２４】
2013076845.tif 000025
【００７６】
で表される化合物等を挙げることができる。
これらの化合物は、１種単独で、あるいは２種以上を組み合わせて用いることができる。これらの中でも、ペンタエリスリトールトリアクリレート、及び式（２１）で表される化合物（ｂ＝３）が特に好ましい。
【００７７】
感光助剤の使用量は、ポリアミック酸化合物と相溶する限り、特に限定されないが、ポリアミック酸化合物１００重量部に対して、通常、１０〜４０重量部、好ましくは１５〜３５重量部、より好ましくは２０〜３０重量部である。
感光助剤の使用量が極めて多量である場合には、ポリアミック酸化合物の熱処理によるポリイミド化の際に分解・除去し難くなる。また、ポリイミド樹脂膜の残留応力が高くなり、半導体素子基板にそり等の変形を生じやすくなる。
【００７８】
〔光重合開始剤〕
本発明の感光性樹脂組成物においては、光重合開始剤として、Ｎ−アリール−α−アミノ酸類とチオキサントン類とを併用する。これらの光重合開始剤を併用することで、感度に優れ、さらに、線膨張率が小さいポリイミド樹脂膜を形成し得る感光性樹脂組成物を得ることができる。
【００７９】
Ｎ−アリール−α−アミノ酸類としては、例えば、下記式（２９）で表される化合物が挙げられる。
【００８０】
【化２５】
2013076845.tif 000026
【００８１】
式（２９）中、Ｒ１６は、メチル基、エチル基、イソプロピル基、イソブチル基等の炭素数１〜６のアルキル基；メトキシ基、エトキシ基、イソプロポキシ基、ｔ-ブトキシ基等の炭素数１〜６のアルコキシ基；フェニル基、１−ナフチル基、２−ナフチル基等のアリール基；ベンジル基、フェネチル基等のアラルキル基；アミノ基；メチルアミノ基、アセチルアミノ基等のモノ置換アミノ基；ジメチルアミノ基、メチルアセチルアミノ基等のジ置換アミノ基；ニトロ基；フッ素原子、塩素原子等のハロゲン原子；アセチル基、ベンゾイル基などのアシル基；又は、カルボキシル基；を表す。
Ｒ１７及びＲ１８は、それぞれ独立に、水素原子；メチル基、エチル基、イソプロピル基、イソブチル基等の炭素数１〜６のアルキル基；シクロプロピル基、シクロペンチル基、シクロヘキシル基等の炭素数３〜６のシクロアルキル基；フェニル基、１−ナフチル基、２−ナヒチル基等のアリール基；又は、ベンジル基、フェネチル基等のアラルキル基；を表す。
ｎは０〜５の整数である。
【００８２】
Ｎ−フェニルアミノ酸類としては、例えば、Ｎ−フェニルグリシン、Ｎ−（ｐ−アセチルフェニル）グリシン、Ｎ−（ｍ−アセチルフェニル）グリシン、Ｎ−フェニルアラニン、Ｎ−（ｐ−アセチルフェニル）アラニン、Ｎ−（ｍ−アセチルフェニル）アラニンなどが挙げられる。
Ｎ−フェニルアミノ酸類は、１種単独で、あるいは２種以上を組み合わせて用いることができる。
これらの中でも、Ｎ−フェニルグリシンが特に好ましい。
【００８３】
チオキサントン類は、チオキサントン骨格を有する化合物である。具体的には、下記式（３０）で表される化合物が挙げられる。
【００８４】
【化２６】
2013076845.tif 000027
【００８５】
式（３０）中、Ｒ１９及びＲ２０は、それぞれ独立に、メチル基、エチル基、プロピル基、イシプロピル基、ブチル基、ｔ-ブチル基等の炭素数１〜６のアルキル基；シクロプロピル基、シクロペンチル基、シクロヘキシル基等の炭素数３〜８のシクロアルキル基；フェニル基、１−ナフチル基、２−ナフチル基等の炭素数６〜１２のアリール基；ベンジル基、フェネチル基等の炭素数７〜１５のアラルキル基；及びこれらの基の水素原子がハロゲン原子で置換された構造を有する基；を表す。ｎおよびｍは、それぞれ独立に、０〜４の整数である。
【００８６】
チオキサントン類の具体例としては、例えば、２−メチルチオキサンテン−９−オン、２，４−ジメチルチオキサンテン−９−オン、２−エチルチオキサンテン−９−オン、２，４−ジエチルチオキサンテン−９−オン、２−イソプロピルチオキサンテン−９−オン、２，４−ジイソプロピルチオキサンテン−９−オン、２−トリフルオロメチルチオキサンテン−９−オン、２，４−ジ（トリフルオロメチル）チオキサンテン−９−オンなどが挙げられる。これらの中でも、２，４−ジエチルチオキサンテン−９−オンが好ましい。
チオキサントン類は、１種単独で、あるいは２種以上を組み合わせて用いることができる。
【００８７】
光重合開始剤中、Ｎ−アリール−α−アミノ酸類とチオキサントン類の総含有量は、感光性ポリイミド前駆体１００重量部に対して、通常７〜１５重量部、好ましくは、８〜１２重量部である。７重量部を下回ると、感光性樹脂組成物の感度が劣りやすく、１５重量部を超えると、保存安定性が低下する。
【００８８】
また、光重合開始剤中、Ｎ−アリール−α−アミノ酸類とチオキサントン類の重量比（Ｎ−アリール−α−アミノ酸類：チオキサントン類）は、特に限定されないが、１：１〜３：１が好ましく、１：１がより好ましい。
また、本発明の感光性樹脂組成物は、本発明の効果を妨げない限りにおいて、他の光重合開始剤を含有してもよい。
【００８９】
〔溶剤〕
本発明の感光性樹脂組成物は、溶剤を含有してもよい。用いる溶剤としては、例えば、Ｎ−メチル−２−ピロリドン、Ｎ，Ｎ−ジメチルホルムアミド、Ｎ，Ｎ−ジメチルアセタミド、ヘキサメチルリン酸トリアミド等のアミド系溶剤；ジメチルスルホキシド等の含硫黄系溶剤；テトラメチル尿素等のウレア系溶剤；γ−ブチロラクロン等のラクトン系溶剤；アセトン、メチルエチルケトン、メチルイソブチルケトン、シクロヘキサノン等のケトン系溶剤；酢酸メチル、酢酸エチル、酢酸ブチル、シュウ酸ジエチル、マロン酸ジエチル等のエステル系溶剤；ジエチルエーテル、エチレングリコールジメチルエーテル、ジエチレングリコールジメチルエーテル、テトラヒドロフラン等のエーテル系溶剤；ジクロロメタン、１，２−ジクロルエタン、１，４−ジクロルブタン、トリクロルエタン、クロルベンゼン、ｏ−ジクロルベンゼン等のハロゲン化炭化水素系溶剤；ヘキサン、ヘプタン、オクタン、ベンゼン、トルエン、キシレン等の炭化水素気溶剤；などが挙げられる。
これらの溶剤は、１種単独で、あるいは２種以上を組み合わせて用いることができる。これらの中でも、アミド系溶剤、含硫黄系溶剤、ウレア系溶剤、ラクトン系溶剤の極性溶剤が好ましく、アミド系溶剤がより好ましく、Ｎ，Ｎ−ジメチルアセトアミド、Ｎ−メチル−２−ピロリドンが特に好ましい。
【００９０】
溶剤の使用量は、各成分を均一に溶解するのに充分な量であることが好ましい。例えば、感光性ポリイミド前駆体に対して、通常３〜２５倍量（重量比）、好ましくは５〜２０倍量、より好ましくは６〜１０倍量の範囲内である。
【００９１】
〔その他の添加剤〕
本発明の感光性樹脂組成物には、さらに必要に応じて接着助剤、レベリング剤、重合禁止剤等の各種添加剤を使用することができる。なかでも、１Ｈ−テトラゾール、５，５’−ビス−１Ｈ−テトラゾール、これらの誘導体などの１Ｈ−テトラゾール類を添加することにより、銅及び銅合金に対する腐食性を防止することができ、ポリイミド樹脂膜の基板に対する密着性を向上させることができ、好ましい。
【００９２】
１Ｈ−テトラゾール、及びその誘導体としては、未置換の１Ｈ−テトラゾール；５−メチル−１Ｈ−テトラゾール、５−フェニル−１Ｈ−テトラゾール、５−アミノ−１Ｈ−テトラゾールなどの５置換−１Ｈ−テトラゾール；１−メチル−１Ｈ−テトラゾールなどの１置換−１Ｈ−テトラゾール；１−フェニル−５−メルカプト−１Ｈ−テトラゾールなどの１置換−５置換−１Ｈ−テトラゾール；などを挙げることができる。これらの中でも、１Ｈ−テトラゾール、及び５置換−１Ｈ−テトラゾールが特に好ましい。
【００９３】
１Ｈ−テトラゾール類の添加量は、感光性ポリイミド前駆体１００重量部に対して、通常、０．０５〜２０重量部、好ましくは０．１〜５重量部、より好ましくは０．３〜３．０重量部である。この含有量が少なすぎると添加効果が得られず、多すぎても添加量に見合った効果が得られにくい。
【００９４】
〔ポリイミド樹脂膜の形成〕
本発明の感光性樹脂組成物を使用してポリイミド樹脂膜を形成することができる。具体的には、次のように行う。
先ず、本発明の感光性樹脂組成物を、適当な支持体、例えば、シリコンウェハやセラミック、アルミニウム基板などに塗布する。
塗布方法としては、スピンナーを用いた回転塗布、スプレーコーターを用いた噴霧塗布、浸漬、印刷、ロールコーティングなどの方法がある。次に、６０〜８０℃の低温でプリベークして塗膜を乾燥後、所望のパターン形状に化学線を照射する。化学線としては、Ｘ線、電子線、紫外線、可視光線などが使用できるが、２００〜５００ｎｍの範囲の波長のものが好ましい。
【００９５】
次に、未照射部を現像液で溶解除去することにより、レリーフパターンを得る。
用いる現像液としては、Ｎ−メチル−２−ピロリドン、Ｎ，Ｎ−ジメチルホルムアミド、Ｎ，Ｎ−ジメチルアセタミドなどのアミド系溶剤；メタノール、エタノール、イソプロピルアルコールなどのアルコール系溶剤；水；お呼びこれらの溶剤の２種以上からなる混合溶剤が挙げられる。
現像方法としては、スプレー、パドル、浸漬、超音波などの各種方式を採用することができる。
【００９６】
次いで、現像によって形成したレリーフパターンをリンスする。
リンス液としては、メタノール、エタノール、イソプロピルアルコールなどのアルコール類；酢酸プロピル、酢酸イソプロピル、酢酸ブチルなどのエステル類；などが挙げられる。
【００９７】
次に、イミド化反応によりイミド環を形成し、ポリアミック酸化合物をポリイミド化して、耐熱性に富む最終パターンを得ることができる。
イミド化反応の方法としては、公知の熱イミド化方法、化学イミド化方法等が挙げられる。
熱イミド化方法は、ポリイミド前駆体樹脂（３）が脱水閉環反応を起こす温度、具体的には１３０〜４５０℃、好ましくは３００〜４００℃に加熱する方法である。加熱する方法としては、最高温度まで一段階で昇温する方法、多段階で昇温する方法のどちらでもよい。
加熱時間は、反応規模等にもよるが、通常数分から１日、好ましくは３０分から数時間である。
加熱は、大気中で行ってもよいが、真空中、又は、窒素、ヘリウム等の不活性ガス雰囲気中で行うこともできる。
【００９８】
本発明の感光性樹脂組成物は、半導体素子関連の用途のみならず、多層回路のパッシベーション膜やフレキシブル銅張板のカバーコート、ソルダーレジスト膜や液晶配向膜などとしても使用することができる。
特に、本発明の感光性樹脂組成物を用いて得られるポリイミド樹脂膜は、線膨張率が低く、例えば、線膨張率が１０ｐｐｍ／℃以下であるため、本発明の感光性樹脂組成物を用いてパッシベーション膜を形成することで、加熱をしても反りにくい基板を得ることができる。
【実施例】
【００９９】
以下に実施例及び比較例を挙げて、本発明についてより具体的に説明する。
（合成例１）
反応器に、２，２’−ジ（ｐ−アミノフェニル）−６，６’−ビスベンゾオキサゾール２２．０５ｇ（０．０５３モル）、１，３−ジ（γ−アミノプロピル）−１，１，３，３−テトラメチルジシロキサン０．４１ｇ（０．００２モル）、及び溶剤１４０ｇ［Ｎ，Ｎ−ジメチルアセトアミド（以下、「ＤＭＡｃ」と略記することがある）７０ｇ及びＮ−メチル−２−ピドリドン（以下、「ＮＭＰ」と略記することがある）７０ｇ］を投入し、混合溶液を調製した。この溶液に、氷冷攪拌下、ピロメリット酸二無水物１２．３４ｇ（０．０５７モル）の粉体と、溶剤２０ｇ（ＤＭＡｃ１０ｇ及びＮＭＰ１０ｇ）を添加した。全容を氷冷下で１．５時間攪拌した後、ｐ−アミノ安息香酸［トリス（メタクリロイル）ペンタエリスリトール］エステル２．０８ｇ（０．００５モル）を添加し、さらに、溶剤３０ｇ（ＤＭＡｃ１５ｇ及びＮＭＰ１５ｇ）を添加した。得られた混合物を氷冷下で１．５時間、次いで、室温で１２時間攪拌することにより、感光性ポリイミド前駆体（ポリアミック酸）の樹脂濃度１６重量％溶液を得た。
【０１００】
（合成例２）
反応器に、２，２’−ジ（ｐ−アミノフェニル）−６，６’−ビスベンゾオキサゾール２３．５１ｇ（０．０５６モル）、溶剤１５０ｇ［ＤＭＡｃ７５ｇ及びＮＭＰ７５ｇ］を投入し、混合溶液を調製した。この溶液に、氷冷攪拌下、ピロメリット酸二無水物１２．７７ｇ（０．０５９モル）の粉体と、溶剤２０ｇ（ＤＭＡｃ１０ｇ及びＮＭＰ１０ｇ）を添加した。全容を氷冷下で１．５時間攪拌した後、ｐ−アミノ安息香酸［トリス（メタクリロイル）ペンタエリスリトール］エステル２．１５ｇ（０．００５モル）を添加し、さらに、溶剤３０ｇ（ＤＭＡｃ１５ｇ及びＮＭＰ１５ｇ）を添加した。得られた混合物を氷冷下で１．５時間、次いで、室温で１２時間攪拌することにより、感光性ポリイミド前駆体（ポリアミック酸）の樹脂濃度１６重量％溶液を得た。
【０１０１】
（実施例１）
合成例１で合成した感光性ポリイミド前駆体の固形分１００重量部に対して、感光助剤（トリエチレングリコールジアクリレート：共栄社化学社製）２８重量部、光重合開始剤８重量部（Ｎ−フェニルグリシン４重量部、２，４−ジエチルチオキサンテン−９−オン４重量部）、及び溶剤７ｇ（ＤＭＡｃ３．５ｇ及びＮＭＰ３．５ｇ）を加えて、樹脂濃度１３重量％に調整し、均一溶液（感光性樹脂組成物Ａ）を得た。
【０１０２】
（実施例２）
実施例１において、光重合開始剤の量を８重量部（Ｎ−フェニルグリシン６重量部、２，４−ジエチルチオキサンテン−９−オン２重量部）に変更したこと以外は、実施例１と同様の方法により、均一溶液（感光性樹脂組成物Ｂ）を調製した。
【０１０３】
（実施例３）
合成例２で合成した感光性ポリイミド前駆体の固形分１００重量部に対して、感光助剤（トリエチレングリコールジアクリレート、共栄社化学社製）２８重量部、光重合開始剤８重量部（Ｎ−フェニルグリシン４重量部、２，４−ジエチルチオキサンテン−９−オン４重量部）、及び溶剤を加えて樹脂濃度１１重量％に調整し、均一溶液（感光性樹脂組成物Ｃ）を得た。
【０１０４】
（実施例４）
実施例３において、光重合開始剤の量を８重量部（Ｎ−フェニルグリシン６重量部、２，４−ジエチルチオキサンテン−９−オン２重量部）に変更したこと以外は、実施例３と同様の方法により、均一溶液（感光性樹脂組成物Ｄ）を調製した。
【０１０５】
（比較例１）
合成例１で合成した感光性ポリイミド前駆体の固形分１００重量部に対して、感光助剤（トリエチレングリコールジアクリレート、共栄社化学社製）２８重量部、光重合開始剤１４重量部（Ｎ−フェニルグリシン４重量部、３，３’−ビスメトキシカルボニル−４，４’−ビス−ｔｅｒｔ−ブチルペルオキシカルボニルベンゾフェノン及びその位置異性体混合物の４０重量％アニソール溶液（「ＢＴ２」、チッソ社製）１０重量部（有効成分量は４重量部））、及び溶剤を加えて樹脂濃度１３重量％に調整し、均一溶液（感光性樹脂組成物Ｅ）を得た。
【０１０６】
（比較例２）
比較例１において、光重合開始剤の量を１１重量部（Ｎ−フェニルグリシン６重量部、３，３’−ビスメトキシカルボニル−４，４’−ビス−ｔｅｒｔ−ブチルペルオキシカルボニルベンゾフェノン及びその位置異性体混合物の４０重量％アニソール溶液（「ＢＴ２」、チッソ社製）５重量部（有効成分量は２重量部））に変更したこと以外は、比較例１と同様の方法により、均一溶液（感光性樹脂組成物Ｆ）を調製した。
【０１０７】
（比較例３）
合成例２で合成した感光性ポリイミド前駆体の固形分１００重量部に対して、感光助剤（トリエチレングリコールジアクリレート、共栄社化学社製）２８重量部、光重合開始剤１４重量部（Ｎ−フェニルグリシン４重量部、３，３’−ビスメトキシカルボニル−４，４’−ビス−ｔｅｒｔ−ブチルペルオキシカルボニルベンゾフェノン及びその位置異性体混合物の４０重量％アニソール溶液（「ＢＴ２」、チッソ社製）１０重量部（有効成分量は４重量部））、及び溶剤を加えて樹脂濃度１１重量％に調整し、均一溶液（感光性樹脂組成物Ｇ）を得た。
【０１０８】
（比較例４）
比較例３において、光重合開始剤の量を１１重量部（Ｎ−フェニルグリシン６重量部、３，３’−ビスメトキシカルボニル−４，４’−ビス−ｔｅｒｔ−ブチルペルオキシカルボニルベンゾフェノン及びその位置異性体混合物の４０重量％アニソール溶液（「ＢＴ２」、チッソ社製）５重量部（有効成分量は２重量部））に変更したこと以外は、比較例３と同様の方法により、均一溶液（感光性樹脂組成物Ｈ）を調製した。
【０１０９】
（比較例５）
合成例１で合成した感光性ポリイミド前駆体の固形分１００重量部に対して、感光助剤（トリエチレングリコールジアクリレート、共栄社化学社製）２８重量部、光重合開始剤１６重量部（Ｎ−フェニルグリシン１０重量部、２，４−ジエチルチオキサンテン−９−オン６重量部）、及び溶剤を加えて樹脂濃度１３重量％に調整し、均一溶液（感光性樹脂組成物Ｉ）を得た。
【０１１０】
（比較例６）
合成例１で合成した感光性ポリイミド前駆体の固形分１００重量部に対して、感光助剤（トリエチレングリコールジアクリレート、共栄社化学社製）２８重量部、光重合開始剤６重量部（Ｎ−フェニルグリシン４重量部、２，４−ジエチルチオキサンテン−９−オン２重量部）、及び溶剤を加えて樹脂濃度１３重量％に調整し、均一溶液（感光性樹脂組成物Ｊ）を得た。
【０１１１】
（比較例７）
合成例１で合成した感光性ポリイミド前駆体の固形分１００重量部に対して、感光助剤（トリエチレングリコールジアクリレート、共栄社化学社製）２８重量部、光重合開始剤８重量部（金属錯体系重合開始剤（イルガキュア７８４、チバ・スペシャリティ・ケミカルズ社製）４重量部、２，４−ジエチルチオキサンテン−９−オン４重量部）、及び溶剤を加えて樹脂濃度１３重量％に調整し、均一溶液（感光性樹脂組成物Ｋ）を得た。
【０１１２】
得られた感光性樹脂組成物を用いて以下の測定を行った。
（１）感度の測定
実施例及び比較例で得られた感光性樹脂組成物Ａ〜Ｋのそれぞれを４インチのシリコンウエハ上にスピナーで塗布し、６０℃で３０分間オーブンで乾燥し、膜厚約１８μｍのフィルムを得た。このフィルムが形成されたシリコンウエハに、ＰＬＡ−５００Ｆ（キヤノン社製）により、露光エネルギー３５０ｍＪ／ｃｍ２で全面露光した。
次いで、現像液（Ｎ−メチル−２−ピドリドン：シクロペンタノン：水＝４０：５３：７重量比）に２分間、（Ｎ−メチル−２−ピドリドン：シクロペンタノン：水＝２０：７７：３重量比）に１分間浸漬した。次いで、シクロペンタノンに１分間浸漬してリンスした後、窒素ガスでブローして表面を乾燥した。
通常、感度が低い場合は膜表面が荒れる。これを利用して、３５０ｍＪ／ｃｍ２での感度を評価するために、目視により膜を観察し以下の基準で評価した。
○：外観良好
×：外観不良
評価結果を第１表に示す。
【０１１３】
（２）ポリイミド樹脂膜の線膨張率の測定
実施例及び比較例で得られた感光性樹脂組成物Ａ〜Ｋのそれぞれを４インチのシリコンウエハ上にスピナーで塗布し、６０℃で３０分間オーブンで乾燥した。このようにして膜を形成したシリコンウエハに、ＰＬ−Ａ５０１Ｆ（キヤノン社製）により、露光エネルギー５００ｍＪ／ｃｍ２で全面露光した。次いで、現像液（Ｎ−メチル−２−ピドリドン：シクロペンタノン：水＝４０：５３：７重量比）に２分間、（Ｎ−メチル−２−ピドリドン：シクロペンタノン：水＝２０：７７：３重量比）に１分間浸漬した。次いで、シクロペンタノンに１分間浸漬してリンスした後、窒素ガスでブローして表面を乾燥した。次に、窒素雰囲気下、４００℃で１時間加熱してイミド化した。得られた膜の厚みは、約９μｍであった。
【０１１４】
シリコンウエハ上に作製したポリイミド樹脂膜を、５０％フッ酸を用いてシリコンウエハから剥離し、蒸留水で十分洗浄した後、真空乾燥機で、１３０℃、３時間乾燥した。この膜をＳＩＩ社製ＴＭＡ／ＳＳ７１００を用いて、以下の条件で線膨張率を測定した。
測定結果を第１表に示す。
【０１１５】
測定条件：試験片形状＝幅４ｍｍ、厚み９μｍ、測定長２０ｍｍ
測定様式：引張り荷重＝１００ｍＮ
測定温度：１サイクル＝３０℃→３１０℃→３０℃
２サイクル＝３０℃→３０５℃→３０℃
昇温２サイクル目の８０〜２８０℃での平均膨張率の変化を記載した。
昇温速度：５℃／分
測定雰囲気：窒素ガス中
【０１１６】
（３）感光性樹脂組成物の保存安定性
実施例及び比較例で得られた感光性樹脂組成物をガラス製サンプル瓶に入れ、２３℃で４８時間保存した後、目視により、ゲル成分の発生の有無を確認し、以下の基準で保存安定性を評価した。
○：ゲル成分がない。
×：ゲル成分がある。
【０１１７】
【表１】
2013076845.tif 000028
【０１１８】
第１表に示されるように、光重合開始剤として、Ｎ−フェニルグリシンと、２，４−ジエチルチオキサンテン−９−オンを併用する実施例１〜４の感光性樹脂組成物Ａ〜Ｄは、感度及び保存安定性に優れ、さらに、これらを用いることで、線膨張率が小さいポリイミド樹脂膜が得られている。
一方、この光重合開始剤の組合せを利用しない比較例１〜４、７の感光性樹脂組成物Ｅ〜Ｈ、Ｋは、感度又は保存安定性に劣り、さらに、ポリイミド樹脂膜の線膨張率が大きな値になっている。
また、比較例５の感光性樹脂組成物Ｉのように、光重合開始剤の総量が１５重量部を超える感光性樹脂組成物は保存安定性に劣り、比較例６の感光性樹脂組成物Ｊのように、光重合開始剤の総量が７重量部未満の感光性樹脂組成物は感度に劣り、これらはいずれも実用的ではないことがわかる。